(57)【要約】【課題】フッ素系表面改質剤を提供する。【解決手段】水に対する接触角が８０度以上であり水に対する転落角が２０度以下である膜を形成する含フッ素環式飽和炭化水素基を有する含フッ素化合物（Ｆ）を含む、フッ素系表面改質剤。たとえば、前記含フッ素化合物は、下記化合物（１）、下記化合物（２）、下記化合物（３）、下記化合物（４）および下記化合物（５）からなる群から選ばれる環式飽和炭化水素化合物の水素原子をｎ個除いたｎ価の基（ｎは１〜４の整数を示す。）であって残余の水素原子の５０％以上がフッ素原子に置換された基（Ｇ）を有する含フッ素重合体（Ｆ）である。【化１】2008201909.tif 000023【選択図】なし【特許請求の範囲】
【請求項１】
水に対する接触角が８０度以上であり水に対する転落角が２０度以下である膜を形成する含フッ素環式飽和炭化水素基を有する含フッ素化合物（Ｆ）を含む、フッ素系表面改質剤。
【請求項２】
含フッ素化合物（Ｆ）が、下式（１）、下式（２）、下式（３）、下式（４）および下式（５）で表される化合物からなる群から選ばれる環式飽和炭化水素化合物の水素原子をｎ個除いたｎ価の基（ただし、ｎは１〜４の整数を示す。）であって残余の水素原子の５０％以上がフッ素原子に置換された基（Ｇ）を有する含フッ素重合体（ｐＦ）である請求項１に記載のフッ素系表面改質剤。
【化１】
2008201909.tif 000020
基（Ｇ）にフッ素原子に置換されない残余の水素原子が存在する場合、該残余の水素原子は、エーテル性酸素原子を含んでいてもよい炭素数１〜６のフルオロアルキル基またはエーテル性酸素原子を含んでいてもよい炭素数１〜６のフルオロアルコキシ基に置換されていてもよい。
【請求項３】
含フッ素重合体（ｐＦ）が、下式（１１）、下式（１２）、下式（２１）および下式（４１）からなる群から選ばれる基（Ｇ１）を有する含フッ素重合体である請求項２に記載のフッ素系表面改質剤。
【化２】
2008201909.tif 000021
ただし、式中の記号は下記の意味を示す。
Ｒ１：炭素数１〜６のアルキル基または炭素数１〜６のペルフルオロアルキル基。
Ｒ２およびＲ４：それぞれ独立に、水素原子、フッ素原子、炭素数１〜６のアルキル基または炭素数１〜６のペルフルオロアルキル基。
また、基（Ｇ１）中のフッ素原子は、エーテル性酸素原子を含んでいてもよい炭素数１〜６のペルフルオロアルキル基またはエーテル性酸素原子を含んでいてもよい炭素数１〜６のペルフルオロアルコキシ基に置換されていてもよい。
【請求項４】
含フッ素重合体（ｐＦ）が、下式（ｍ１１）、下式（ｍ１２）、下式（ｍ２）および下式（ｍ４）で表される化合物からなる群から選ばれる化合物（ｍ）の重合により形成された繰り返し単位（Ｍ）を含む含フッ素重合体である請求項２または３に記載のフッ素系表面改質剤。
【化３】
2008201909.tif 000022
ただし、式中の記号は下記の意味を示す。
Ｙ：水素原子、フッ素原子、メチル基またはトリフルオロメチル基。
Ｑ：単結合または２価連結基。
Ｒ１：炭素数１〜６のアルキル基または炭素数１〜６のペルフルオロアルキル基。
Ｒ２およびＲ４：それぞれ独立に、水素原子、フッ素原子、炭素数１〜６のアルキル基または炭素数１〜６のペルフルオロアルキル基。
また、化合物（ｍ）中のフッ素原子は、エーテル性酸素原子を含んでいてもよい炭素数１〜６のペルフルオロアルキル基またはエーテル性酸素原子を含んでいてもよい炭素数１〜６のペルフルオロアルコキシ基に置換されていてもよい。
【請求項５】
含フッ素重合体（ｐＦ）の重量平均分子量が、１０００〜２００００である請求項２〜４のいずれかに記載のフッ素系表面改質剤。
【請求項６】
さらに有機溶媒を含む請求項１〜５に記載のフッ素系表面改質剤。
【発明の詳細な説明】
【技術分野】
【０００１】
本発明は、フッ素系表面改質剤に関する。
【背景技術】
【０００２】
フッ素系表面改質剤は、撥水撥油性、耐熱性、耐久耐光性等の性質に優れており、防汚剤、離型剤、潤滑剤、撥水撥油剤等として用いられている。フッ素系表面改質剤に用いられる含フッ素化合物としては、たとえば、非環式ポルフルオロアルキル基を有する（メタ）アクリレートの重合体が知られている。
そして、前記重合体の撥水性と前記（メタ）アクリレートの種類との相関関係は、種々の検討がされている。たとえば、非特許文献１では、前記重合体の撥水性と前記（メタ）アクリレートの炭素数との相関関係が検討されている。
【０００３】
一方、高度にフッ素化された環式飽和炭化水素基を有する（メタ）アクリレートの重合体の撥水性に関する知見は、得られていない。特許文献１では、下記化合物等を重合させて得られた含フッ素重合体に関するレジスト特性（光学特性、エッチング耐性および耐酸性。）が検討されているが、撥水性に関する検討はされていない。
【０００４】
【化１】
2008201909.tif 000002
【０００５】
【特許文献１】特開２００４−１８２７９６号公報
【非特許文献１】ファインケミカル，Ｖｏｌ１２３，Ｎｏ.６，ｐ１２（１９９４）
【発明の開示】
【発明が解決しようとする課題】
【０００６】
本発明者らは、高度にフッ素化された環式飽和炭化水素基を有する含フッ素化合物は、静的撥水性に優れているだけでなく、動的撥水性にも優れているという知見を得た。すなわち、前記含フッ素化合物は、水に対する転落角が低く後退角が高い膜を形成しうるという知見を得た。そして、前記含フッ素化合物を含むフッ素系表面改質剤を、被処理物に塗布または含浸するか被処理物に混練した場合には、被処理物の表面に高い動的撥水性を付与できることを見いだした。
【課題を解決するための手段】
【０００７】
本発明は、以下の要旨を有するものである。
＜１＞  水に対する接触角が８０度以上であり水に対する転落角が２０度以下である膜を形成する含フッ素環式飽和炭化水素基を有する含フッ素化合物（Ｆ）を含む、フッ素系表面改質剤。
【０００８】
＜２＞  含フッ素化合物（Ｆ）が、下式（１）、下式（２）、下式（３）、下式（４）および下式（５）で表される化合物からなる群から選ばれる環式飽和炭化水素化合物の水素原子をｎ個除いたｎ価の基（ただし、ｎは１〜４の整数を示す。）であって残余の水素原子の５０％以上がフッ素原子に置換された基（Ｇ）を有する含フッ素重合体（ｐＦ）である＜１＞に記載のフッ素系表面改質剤。
【０００９】
【化２】
2008201909.tif 000003
【００１０】
基（Ｇ）にフッ素原子に置換されない残余の水素原子が存在する場合、該残余の水素原子は、エーテル性酸素原子を含んでいてもよい炭素数１〜６のフルオロアルキル基またはエーテル性酸素原子を含んでいてもよい炭素数１〜６のフルオロアルコキシ基に置換されていてもよい。
【００１１】
＜３＞  含フッ素重合体（ｐＦ）が、下式（１１）、下式（１２）、下式（２１）および下式（４１）からなる群から選ばれる基（Ｇ１）を有する含フッ素重合体である＜２＞に記載のフッ素系表面改質剤。
【００１２】
【化３】
2008201909.tif 000004
【００１３】
ただし、式中の記号は下記の意味を示す。
Ｒ１：炭素数１〜６のアルキル基または炭素数１〜６のペルフルオロアルキル基。
Ｒ２およびＲ４：それぞれ独立に、水素原子、フッ素原子、炭素数１〜６のアルキル基または炭素数１〜６のペルフルオロアルキル基。
また、基（Ｇ１）中のフッ素原子は、エーテル性酸素原子を含んでいてもよい炭素数１〜６のペルフルオロアルキル基またはエーテル性酸素原子を含んでいてもよい炭素数１〜６のペルフルオロアルコキシ基に置換されていてもよい。
【００１４】
＜４＞  含フッ素重合体（ｐＦ）が、下式（ｍ１１）、下式（ｍ１２）、下式（ｍ２）および下式（ｍ４）で表される化合物からなる群から選ばれる化合物（ｍ）の重合により形成された繰り返し単位（Ｍ）を含む含フッ素重合体である＜２＞または＜３＞に記載のフッ素系表面改質剤。
【００１５】
【化４】
2008201909.tif 000005
【００１６】
ただし、式中の記号は下記の意味を示す。
Ｙ：水素原子、フッ素原子、メチル基またはトリフルオロメチル基。
Ｑ：単結合または２価連結基。
Ｒ１：炭素数１〜６のアルキル基または炭素数１〜６のペルフルオロアルキル基。
Ｒ２およびＲ４：それぞれ独立に、水素原子、フッ素原子、炭素数１〜６のアルキル基または炭素数１〜６のペルフルオロアルキル基。
また、化合物（ｍ）中のフッ素原子は、エーテル性酸素原子を含んでいてもよい炭素数１〜６のペルフルオロアルキル基またはエーテル性酸素原子を含んでいてもよい炭素数１〜６のペルフルオロアルコキシ基に置換されていてもよい。
【００１７】
＜５＞  含フッ素重合体（ｐＦ）の重量平均分子量が、１０００〜２００００である＜２＞〜＜４＞のいずれかに記載のフッ素系表面改質剤。
＜６＞  さらに有機溶媒を含む＜１＞〜＜５＞に記載のフッ素系表面改質剤。
【発明の効果】
【００１８】
本発明のフッ素系表面改質剤を用いることにより、所望の被処理物の表面に動的撥水性を付与できる。
【発明を実施するための最良の形態】
【００１９】
本明細書において、式（ａ）で表される化合物を化合物（ａ）とも、式（ｒ）で表される基を基（ｒ）とも、記す。他の化合物と他の基も同様に記す。
【００２０】
本発明における含フッ素化合物（Ｆ）は、水に対する接触角が８０度以上であり水に対する転落角が２０度以下である膜を形成する。含フッ素化合物（Ｆ）の膜の水に対する接触角は、１００度以上が好ましい。接触角の上限は、特に限定されず、１８０度未満である。また、含フッ素化合物（Ｆ）の膜の水に対する転落角は、１５度以下が好ましい。転落角の下限は特に限定されず、１度以上である。
【００２１】
含フッ素化合物（Ｆ）は、高度にフッ素化された含フッ素環式飽和炭化水素基を有する立体的に嵩高い化合物である。含フッ素化合物（Ｆ）は、含フッ素非環式炭化水素基を有する含フッ素化合物に比較して、フッ素が最表面に配向しやすいと考えられる。そのため、含フッ素化合物（Ｆ）を用いることにより、動的撥水性に優れた膜を形成できると考えられる。
【００２２】
含フッ素環式飽和炭化水素基は、環式飽和炭化水素化合物の水素原子をｍ個除いたｍ価の基（ただし、ｍは１〜４の整数を示す。）であって残余の水素原子の５０％以上がフッ素原子に置換された基であるのが好ましい。ｍは１であるのが好ましく、含フッ素環式脂肪族炭化水素基は１価の基であるのが好ましい。
含フッ素環式飽和炭化水素基は、含フッ素単環式飽和炭化水素基であってもよく、含フッ素多環式飽和炭化水素基であってもよい。含フッ素多環式飽和炭化水素基は、含フッ素橋かけ環式飽和炭化水素基であってもよく、含フッ素縮環式飽和炭化水素基であってもよい。
【００２３】
含フッ素化合物（Ｆ）は、下記化合物（１）、下記化合物（２）、下記化合物（３）、下記化合物（４）および下記化合物（５）からなる群から選ばれる環式飽和炭化水素化合物の水素原子をｎ個除いたｎ価の基であって残余の水素原子の５０％以上がフッ素原子に置換された基（Ｇ）を有する含フッ素重合体（ｐＦ）が好ましい（ｎは前記と同じ意味を示す。以下同様。）。
【００２４】
【化５】
2008201909.tif 000006
【００２５】
基（Ｇ）中の残余の水素原子は、８０％以上がフッ素原子に置換されているのが好ましく、すべてがフッ素原子に置換されているのが特に好ましい。また、基（Ｇ）にフッ素原子に置換されない残余の水素原子が存在する場合、該残余の水素原子は、エーテル性酸素原子を含んでいてもよい炭素数１〜６のフルオロアルキル基またはエーテル性酸素原子を含んでいてもよい炭素数１〜６のフルオロアルコキシ基に置換されていてもよい。
【００２６】
ｎは１であり、前記基は１価の基であるのが好ましい。
基（Ｇ）は、含フッ素重合体（ｐＦ）の側鎖または末端に結合しているのが好ましく、含フッ素重合体（ｐＦ）の側鎖に結合しているのが特に好ましい。
含フッ素重合体（ｐＦ）の主鎖は、炭素原子−炭素原子結合から形成されているか、シロキサン結合から形成されているのが好ましく、炭素原子−炭素原子結合から形成されているのが特に好ましい。含フッ素重合体（ｐＦ）の主鎖は、さらに炭素原子−酸素原子結合を含んでいてもよい。
【００２７】
含フッ素重合体（ｐＦ）は、下記基（１１）、下記（１２）、下記基（２１）および下記基（４１）からなる群から選ばれる基（Ｇ１）を有する含フッ素重合体が好ましい（式中の記号は前記と同じ意味を示す。以下同様。）。
【００２８】
【化６】
2008201909.tif 000007
【００２９】
基（Ｇ）中のフッ素原子は、エーテル性酸素原子を含んでいてもよい炭素数１〜６のペルフルオロアルキル基またはエーテル性酸素原子を含んでいてもよい炭素数１〜６のペルフルオロアルコキシ基に置換されていてもよい。
Ｒ１は、メチル基またはトリフルオロメチル基が好ましい。
Ｒ２およびＲ４は、それぞれ独立に、水素原子、フッ素原子、メチル基またはトリフルオロメチル基が好ましい。
【００３０】
含フッ素重合体（ｐＦ）は、下記化合物（ｍ１１）、下記化合物（ｍ１２）下記化合物（ｍ２）および下記化合物（ｍ４）からなる群から選ばれる化合物（ｍ）の重合により形成された繰り返し単位（Ｍ）を含む含フッ素重合体（以下、含フッ素重合体（ｐＦＭ）という。）が特に好ましい（ＹおよびＱは前記と同じ意味を示す。以下同様。）。
【００３１】
【化７】
2008201909.tif 000008
【００３２】
化合物（ｍ）中のフッ素原子は、エーテル性酸素原子を含んでいてもよい炭素数１〜６のペルフルオロアルキル基またはエーテル性酸素原子を含んでいてもよい炭素数１〜６のペルフルオロアルコキシ基に置換されていてもよい。
【００３３】
Ｙは、水素原子またはメチル基が好ましい。
Ｑは、２価連結基が好ましく、−Ｃ（Ｏ）−、−ＳＯ２−、−Ｃ（Ｏ）Ｏ−、−Ｃ（Ｏ）Ｓ−、−ＯＣ（Ｏ）ＮＨ−、−Ｃ（Ｏ）ＮＨ−および−ＰＯ２（Ｏ）−からなる群から選ばれる基を含む２価連結基がより好ましく、−Ｃ（Ｏ）Ｏ−または−Ｃ（Ｏ）ＯＣＨ２−が特に好ましい。Ｑが前記２価連結基である含フッ素重合体（ｐＦＭ）は、含フッ素環式飽和炭化水素基がより表面に配向しやすいと考えられる。前記含フッ素重合体（ｐＦＭ）は、動的撥水性に優れた膜が形成され易いだけではなく、被処理物との密着性が高いという効果がある。
【００３４】
化合物（ｍ１１）は、下記化合物（ｍ１１１）または下記化合物（ｍ１１２）が好ましい。
【００３５】
【化８】
2008201909.tif 000009
【００３６】
化合物（ｍ１１２）は、新規な化合物である。化合物（ｍ１１２）は、下記化合物（ｐｍ１２）とＨ−ＣＨＯを反応させて下記化合物（ｑｍ１２）を得て、つぎに化合物（ｑｍ１２）と式ＣＨ２＝ＣＹ−Ｃ（Ｏ）Ｃｌで表される化合物とを反応させることにより製造するのが好ましい。
【００３７】
【化９】
2008201909.tif 000010
【００３８】
化合物（ｍ１２）は、下記化合物（ｍ１２１）（ただし、Ｒ１１はメチル基またはトリフルオロメチル基を示す。）が好ましい。
【００３９】
【化１０】
2008201909.tif 000011
【００４０】
化合物（ｍ２）は、下記化合物（ｍ２１）または下記化合物（ｍ２２）が好ましい。
【００４１】
【化１１】
2008201909.tif 000012
【００４２】
化合物（ｍ２１）は、新規な化合物である。化合物（ｍ２１）は、下記化合物（ｍｍ２１）と式ＲＦ−ＣＯＦ（ただし、ＲＦはエーテル性酸素原子を含んでいてもよい炭素数１〜２０のペルフルオロアルキル基を示す。）で表される化合物とをエステル化して下記化合物（ｎｍ２１）を得て、つぎに化合物（ｎｍ２１）を液相フッ素化して下記化合物（ｏｍ２１）を得て、つぎにＫＦ存在下に化合物（ｏｍ２１）を分解して下記化合物（ｐｍ２１）を得て、つぎに化合物（ｐｍ２１）と還元剤（ＮａＢＨ４、ＬｉＡｌＨ４等。）を反応させて下記化合物（ｑｍ２１）を得て、つぎに化合物（ｑｍ２１）と式ＣＨ２＝ＣＹ−Ｃ（Ｏ）Ｃｌで表される化合物とを反応させて製造するのが好ましい。
【００４３】
【化１２】
2008201909.tif 000013
【００４４】
化合物（ｍ２２）は、新規な化合物である。化合物（ｍ２２）は、化合物（ｍｍ２１）のかわりに下記化合物（ｍｍ２２）を用いる以外は同様にして製造するのが好ましい。
【００４５】
【化１３】
2008201909.tif 000014
【００４６】
含フッ素重合体（ｐＦＭ）は、繰り返し単位（Ｍ）のみからなっていてもよく、繰り返し単位（Ｍ）と化合物（ｍ）以外の重合性化合物（以下、他の化合物ともいう。）の重合により形成された繰り返し単位（以下、他の単位ともいう。）とを含んでいてもよい。含フッ素重合体（ｐＦＭ）は、全繰り返し単位に対して、繰り返し単位（Ｍ）を０モル％超１００モル％以下、他の単位を０モル％以上１００モル％未満含むのが好ましい。
【００４７】
他の化合物は、本発明のフッ素系表面改質剤の用途に応じて適宜選択される。他の化合物は、重合性の炭素原子−炭素原子２重結合を有する化合物が好ましい。他の化合物は、含フッ素重合体（ｐＦＭ）と被処理物との密着性を向上させる、または、含フッ素重合体（ｐＦＭ）の諸物性（光学特性等。）を向上させる観点から、重合性の炭素原子−炭素原子２重結合を有し、かつ、極性基またはハロゲン原子を含む化合物であってもよい。
極性基は、−Ｏ−、−Ｃ（Ｏ）−、−ＳＯ２−、−Ｃ（Ｏ）Ｏ−、−Ｃ（Ｏ）Ｓ−、−ＯＣ（Ｏ）ＮＨ−、−Ｃ（Ｏ）ＮＨ−および−ＰＯ２（Ｏ）−からなる群から選ばれる基を含む２価極性基であってもよく、エポキシ基、水酸基、チオール基、カルボキシ基、アミド基、アミノ基、シアノ基、イソシアナト基、リン酸基、スルホン酸基およびスルホン酸アミド基からなる群から選ばれる１価極性基であってもよく、ハロゲン原子であってもよい。
【００４８】
重合性の炭素原子−炭素原子２重結合を有する化合物は、（メタ）アクリル酸、（メタ）アクリレート、２−（ヒドロキシアルキル）アクリル酸、２−（ヒドロキシアルキル）アクリレート、（メタ）アクリルアミド、ビニルエーテル、ビニルエステル、ビニルシランまたは芳香族ビニル化合物が好ましく、（メタ）アクリル酸、エポキシ基、水酸基またはカルボキシ基を含む（メタ）アクリレート、２−（ヒドロキシアルキル）アクリル酸、もしくは、２−（ヒドロキシアルキル）アクリレートが特に好ましい。ただし、本明細書において、（メタ）アクリル酸とはアクリル酸またはメタクリル酸を、（メタ）アクリレートとはアクリレートまたはメタクリレートを、（メタ）アクリルアミドとはアクリルアミドまたはメタクリルアミドを、意味する。
【００４９】
エポキシ基、水酸基またはカルボキシ基を含む（メタ）アクリレートの具体例としては、下記化合物が挙げられる（ただし、Ｚは水素原子またはメチル基を示す。以下同様。）。
【００５０】
【化１４】
2008201909.tif 000015
【００５１】
その他の（メタ）アクリレートの具体例としては、メチル（メタ）アクリレート、エチル（メタ）アクリレート、ブチル（メタ）アクリレート、２−エチルヘキシル（メタ）アクリレート、イソオクチル（メタ）アクリレート、イソノニル（メタ）アクリレート、デシル（メタ）アクリレート、オクタデシル（メタ）アクリレート、ステアリル（メタ）アクリレート、ラウリル（メタ）アクリレート、エトキシエチル（メタ）アクリレート、メトキシエチル（メタ）アクリレート、１−アダマンチル（メタ）アクリレート、２−メチル−２−アダマンチル（メタ）アクリレート、２−エチル−２−アダマンチル（メタ）アクリレート、２−プロピル−２−アダマンチル（メタ）アクリレート、２−ブチル−２−アダマンチル（メタ）アクリレート、２−オキソテトラヒドロフラン−３−イル（メタ）アクリレート、ベンジル（メタ）アクリレート、フェノキシエチル（メタ）アクリレート、１，３−ブタンジオールジ（メタ）アクリレート、１，４−ブタンジオールジ（メタ）アクリレート、１，６−ヘキサンジオールジ（メタ）アクリレート、ジエチレングリコールジ（メタ）アクリレート、ネオペンチルグリコールジ（メタ）アクリレート、ポリオキシエチレングリコールジ（メタ）アクリレート、トリプロピレングリコールジ（メタ）アクリレート、トリメチロールプロパントリ（メタ）アクリレート、ペンタアエリスリトールトリ（メタ）アクリレートが挙げられる。
【００５２】
２−（ヒドロキシアルキル）アクリル酸および２−（ヒドロキシアルキル）アクリレートの具体例としては、下記化合物が挙げられる。
【００５３】
【化１５】
2008201909.tif 000016
【００５４】
（メタ）アクリルアミドの具体例としては、（メタ）アクリルアミド、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ｎ−ブチルアクリル（メタ）アミド、Ｎ−ｔ−ブチル（メタ）アクリルアミド、Ｎ−シクロヘキシル（メタ）アクリルアミド、Ｎ−（２−メトキシエチル）（メタ）アクリルアミド、Ｎ，Ｎ−ジメチル（メタ）アクリルアミド、Ｎ，Ｎ−ジエチル（メタ）アクリルアミド、Ｎ−フェニル（メタ）アクリルアミド、Ｎ−ベンジル（メタ）アクリルアミド、（メタ）アクリロイルモルホリン、ジアセトンアクリルアミドが挙げられる。
【００５５】
ビニルエーテルの具体例としては、エチルビニルエーテル、プロピルビニルエーテル、イソブチルビニルエーテル、２−エチルヘキシルビニルエーテル、シクロヘキシルビニルエーテル、２−ヒドロキシエチルビニルエーテル、４−ヒドロキシブチルビニルエーテル、アミノエチルビニルエーテルが挙げられる。
ビニルエステルの具体例としては、酢酸ビニル、プロピオン酸ビニル、（イソ）酪酸ビニル、吉草酸ビニル、シクロヘキサンカルボン酸ビニル、安息香酸ビニルが挙げられる。
ビニルシランの具体例としては、ビニルメチルジメトキシシラン、ビニルメチルジエトキシシラン、ビニルメチルジクロロシラン、ビニルトリメトキシシラン、ビニルトリエトキシシラン、ビニルトリクロロシランが挙げられる。
芳香族ビニル化合物の具体例としては、スチレン、α−メチルスチレン、クロロスチレン、ヒドロキシスチレン、メトキシスチレンが挙げられる。
【００５６】
含フッ素重合体（ｐＦＭ）は、化合物（ｍ）を有機溶剤に溶解させた状態で重合させる溶液重合法か、化合物（ｍ）を乳化剤によって水中に乳化させた状態で重合させる乳化重合法によって、製造するのが好ましい。
【００５７】
化合物（ｍ）の重合は、重合開始剤の存在下に行うのが好ましい。重合開始剤は、ラジカル重合開始剤が好ましい。ラジカル重合開始剤の具体例としては、過酸化ベンゾイル、過酸化ラウロイル、ｔ−ブチルパーベンゾエート、１−ヒドロキシシクロヘキシルヒドロ過酸化物、３−カルボキシプロピオニル過酸化物、過酸化アセチル、アゾビスイソブチルアミジン−二塩酸塩、アゾビスイソブチロニトリル、過酸化ナトリウム、過硫酸カリウム、過硫酸アンモニウム、アゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネート等が挙げられる。
化合物（ｍ）の重合における他の反応条件（反応温度、反応圧力、反応時間等。）は、特に限定されない。
【００５８】
含フッ素重合体（ｐＦ）の重量平均分子量は、１０００〜１０００００が好ましく、１０００〜２００００が特に好ましい。
【００５９】
本発明のフッ素系表面改質剤は、被処理物に塗布または浸漬されるか、被処理物に混練されるかして、被処理物の表面特性（特に動的撥水性。）を改良するために用いられる。通常、本発明のフッ素系表面改質剤は、溶液、ゲル、エマルションまたはエアゾールに調製されて用いられる。本発明のフッ素系表面改質剤は、さらに有機溶媒を含むのが好ましい。本発明のフッ素系表面改質剤は、有機溶媒の総質量に対して、含フッ素化合物（Ｆ）を、０．１〜５０質量％含むのが好ましく、１〜２０質量％含むのが特に好ましい。
【００６０】
有機溶媒は、含フッ素化合物（Ｆ）を溶解または分散しうる有機溶媒（以下、単に有機溶媒という。）であれば特に限定されない。
有機溶媒は、メチルアルコール、エチルアルコール、ジアセトンアルコール、２−プロパノール、１−ブタノール、２−ブタノール、２−メチル−１−プロパノール、２−エチルブタノール、ペンタノール、ヘキサノール、ヘプタノール等のアルコール類；アセトン、メチルイソブチルケトン、シクロヘキサノン、シクロペンタノン、２−ヘプタノン、Ｎ−メチルピロリドン、γ−ブチロラクトン等のケトン類；プロピレングリコールモノメチルエーテルアセテート、プロピレングリコールモノメチルエーテルプロピオネート、プロピレングリコールモノエチルエーテルアセテート、カルビトールアセテート、３−メトキシプロピオン酸メチル、３−エトキシプロピオン酸エチル、β−メトキシイソ酪酸メチル、酪酸エチル、酪酸プロピル、メチルイソブチルケトン、酢酸エチル、酢酸２−エトキシエチル、酢酸イソアミル、乳酸メチル、乳酸エチル等のエステル類；トルエン、キシレン等の芳香族炭化水素；プロピレングリコールモノメチルエーテル、プロピレングリコールメチルエーテルアセテート、プロピレングリコールモノエチルエーテル、エチレングリコールモノイソプロピルエーテル、ジエチレングリコールモノメチルエーテル、ジエチレングリコールジメチルエーテル、プロピレングリコールモノメチルエーテル等のグリコールモノまたはジアルキルエーテル類；Ｎ，Ｎ−ジメチルホルムアミド、Ｎ，Ｎ−ジメチルアセトアミドのアミド類が挙げられる。
【００６１】
また、フッ素含有量の高い含フッ素化合物（Ｆ）（たとえば、全繰り返し単位に対して繰り返し単位（Ｍ）を７５モル％以上含む含フッ素重合体（ｐＦＭ）。）を用いる場合の有機溶媒は、フッ素系有機溶媒が好ましい。
フッ素系有機溶媒の具体例としては、ＣＣｌ２ＦＣＨ３、ＣＦ３ＣＦ２ＣＨＣｌ２、ＣＣｌＦ２ＣＦ２ＣＨＣｌＦ等のハイドロクロロフルオロカーボン類；ＣＦ３ＣＨＦＣＨＦＣＦ２ＣＦ３、ＣＦ３（ＣＦ２）５Ｈ、ＣＦ３（ＣＦ２）３Ｃ２Ｈ５、ＣＦ３（ＣＦ２）５Ｃ２Ｈ５、ＣＦ３（ＣＦ２）７Ｃ２Ｈ５等のハイドロフルオロカーボン類；１，３−ビス（トリフルオロメチル）ベンゼン、１，４−ビス（トリフルオロメチル）ベンゼン等のハイドロフルオロベンゼン類；ハイドロフルオロケトン類；ＣＦ３ＣＦ２ＣＦ２ＣＦ２ＯＣＨ３、（ＣＦ３）２ＣＦＣＦ（ＣＦ３）ＣＦ２ＯＣＨ３、ＣＦ３ＣＨ２ＯＣＦ２ＣＨＦ２等のハイドロフルオロエーテル類；ＣＨＦ２ＣＦ２ＣＨ２ＯＨ等のハイドロフルオロアルコール類が挙げられる。
【００６２】
本発明のフッ素系表面改質剤が有機溶媒を含む場合の好ましい使用態様としては、本発明のフッ素系表面改質剤を被処理物の表面に塗布した後に、有機溶媒の沸点以上の温度にて被処理物を乾燥して有機溶媒を留去する態様が挙げられる。本発明のフッ素系表面改質剤を塗布する方法は、特に限定されず、ディップコーティング法、スピンコーティング法、スプレー塗布法、泡塗布法が挙げられる。
被処理物は、特に限定されず、レンガ、セメント、石材、硝材（ガラス、シリコン等。）等の窯業製品；プラスチック製品；金属製品、紙、木、綿、麻、羊毛、絹等の天然繊維製品；ポリアミド、ポリエステル、ポリビニルアルコール、ポリアクリロニトリル、ポリ塩化ビニル、ポリプロピレン等の合成繊維製品；レーヨン、アセテート等の半合成繊維製品；ガラス繊維、炭素繊維等の無機繊維製品が挙げられる。
【実施例】
【００６３】
以下、本発明を実施例によって具体的に説明するが、本発明はこれらの実施例に限定して解釈されるべきでない。
以下、重量平均分子量をＭｗと、ＣＣｌ２ＦＣＣｌＦ２をＲ１１３と、ジクロロペンタフルオロプロパンをＲ２２５と、テトラヒドロフランをＴＨＦと、プロピレングリコールメチルエーテルアセテートをＰＧＭＥＡと、ジイソプロピルパーオキシジカーボネートをＩＰＰと、記す。
【００６４】
含フッ素化合物（Ｆ）を製造するために、下記化合物（ｍ１１１）、下記化合物（ｍ１２１）、下記化合物（ｍ２１１）、下記化合物（ｍ４１１）、下記化合物（ｏｔ１）、下記化合物（ｏｔ２）または下記化合物（ｏｔ３）を用いた。
【００６５】
【化１６】
2008201909.tif 000017
【００６６】
本発明のフッ素系表面改質剤から形成される膜の接触角、転落角および後退角は、接触角計（協和界面科学製、商品名ＤｒｏｐＭａｓｔｅｒ７００。）を用いて、以下の手順にて測定した。
シリコン基板の表面に、フッ素系表面改質剤をスピンコーティング法（回転条件：２０００回転／秒にて３０秒間。）にて塗布した後に、溶媒の沸点以上の温度にて基板を１分間以上加熱して溶媒を留去し、シリコン基板の表面に含フッ素化合物（Ｆ）の膜を形成する。
前記膜の表面に水滴（２μＬ）を形成し、基板を水平に保持した際の膜に対する水滴の接触角を接触角として測定する。また、前記膜の表面に水滴（５０μＬ）を形成し基板を傾斜させた際に、水滴が転落する寸前の基板の傾斜角を転落角として測定する。また、その際の転落方向の反対側の水滴の膜に対する接触角を後退角として測定する。
【００６７】
［例１］化合物（ｍ）の製造例
［例１−１］化合物（ｍ１２１）の製造例
化合物（ｐｍ１２）（２．０３ｇ）とジメチルスルホキシド（５０ｍＬ）の混合物に、水酸化カリウム（１．００ｇ）とホルマリン水溶液（２０ｍＬ）を加え、そのまま７５℃にて６．５時間反応させた。反応終了後、反応液をＲ２２５（４０ｍＬ）に抽出し、さらにＲ２２５を留去して化合物（ｑｍ１２）（１．５８ｇ）を得た。
【００６８】
フラスコに、同様にして得られた化合物（ｑｍ１２）（６．０１ｇ）とＲ２２５（１０３ｇ）とを加え、つぎにトリエチルアミン（１．６８ｇ）とＣＨ２＝Ｃ（ＣＨ３）ＣＯＣｌ（１．５８ｇ）とを少しずつ加え、そのまま、２５℃にてフラスコ内を２時間撹拌した。フラスコ内溶液をろ過して得たろ液を水（５０ｍＬ）で２回洗浄した。つぎに、フラスコ内溶液を硫酸マグネシウムで乾燥した後に濃縮して、浅黄色の固形物（６．１９ｇ）を得た。固形物をカラムクロマトグラフィ法で精製して化合物（ｍ１２１）を得た。
【００６９】
化合物（ｍ１２１）のＮＭＲデータを以下に示す。
１Ｈ−ＮＭＲ（３００．４ＭＨｚ，ＣＤＣｌ３，Ｓｉ（ＣＨ３）４）δ（ｐｐｍ）：１．９６（ｓ，３Ｈ），５．０６（ｓ，２Ｈ），５．７１（ｓ，１Ｈ），６．１９（ｓ，１Ｈ）。
１９Ｆ−ＮＭＲ（２８２．７ＭＨｚ，ＣＤＣｌ３，ＣＦＣｌ３）δ（ｐｐｍ）：−１１３．６（６Ｆ），−１２１．１（６Ｆ），−２１９．４（３Ｆ）。
【００７０】
［例１−２］化合物（ｍ２１１）の製造例
下式の製造ルートにしたがって、下記化合物（ｍｍ２１）から化合物（ｍ２１１）を製造した。ただし、ＲＦ１はＦ（ＣＦ２）３ＯＣＦ（ＣＦ３）ＣＦ２ＯＣＦ（ＣＦ３）−を示す。
【００７１】
【化１７】
2008201909.tif 000018
【００７２】
窒素ガス雰囲気下のフラスコに化合物（ｍｍ２１）（１５ｇ）、クロロホルム（１００ｇ）およびＮａＦ（７．０２ｇ）を入れ、フラスコ内を氷冷撹拌しながらＦ（ＣＦ２）３ＯＣＦ（ＣＦ３）ＣＯＦ（７９ｇ）を滴下し、さらにフラスコ内を撹拌した。フラスコ内容物の不溶固形物を加圧ろ過により除去した後に、フラスコに飽和炭酸水素ナトリウム水溶液（１０３ｇ）を入れ、有機層を回収濃縮して化合物（ｎｍ２１１）（７４ｇ）を得た。
【００７３】
ガス出口にＮａＦペレット充填層を設置したオートクレーブにＲ１１３（３１３ｇ）を加え、２５℃にてオートクレーブ内を撹拌しながら、オートクレーブに窒素ガスを１時間吹き込んだ後に、窒素ガスで２０％体積に希釈したフッ素ガスを吹き込んだ。そのまま該フッ素ガスを吹き込みつつ、０．１ＭＰａの圧力下にて、オートクレーブに化合物（ｎｍ２１１）（６７ｇ）をＲ１１３（２９９ｇ）に溶解させた溶液を導入した。導入終了後、オートクレーブ内容物を回収濃縮して化合物（ｏｍ２１１）を得た。
【００７４】
窒素ガス雰囲気下のフラスコに、化合物（ｏｍ２１１）（８０ｇ）と粉末状ＫＦ（０．７ｇ）を入れ、フラスコ内を６時間加熱した後に、フラスコ内容物を精製して化合物（ｐｍ２１）（３８ｇ）を得た。
【００７５】
窒素ガス雰囲気下の丸底フラスコに、ＮａＢＨ４（１．１ｇ）とＴＨＦ（３０ｇ）を入れた。フラスコを氷冷撹拌しながら、フラスコに化合物（ｐｍ２１）を２２質量％含むＲ２２５溶液（４８ｇ）を滴下した。滴下終了後、フラスコ内をさらに撹拌した後に、フラスコ内容液を塩酸水溶液（１５０ｍＬ）で中和して得られた溶液を、水洗してから蒸留精製することにより化合物（ｑｍ２１）を得た。
【００７６】
フラスコに、化合物（ｑｍ２１）（２．２ｇ）、ＴＨＦ（１０ｇ）、Ｎ−ニトロソフェニルヒドロキシアミンのアルミニウム塩（２ｍｇ）およびトリエチルアミン（１．２ｇ）を入れた。フラスコを氷冷、撹拌しながら、フラスコにＣＨ２＝Ｃ（ＣＨ３）Ｃ（Ｏ）Ｃｌ（１．２ｇ）をＴＨＦ（７．３ｇ）に溶解させて得られた溶液を滴下した。滴下終了後、さらにフラスコ内を撹拌した後に、炭酸水素ナトリウム水溶液を入れた。フラスコ内溶液をＲ２２５で抽出して得られた抽出液を乾燥濃縮して得られた濃縮液を、シリカゲルカラムクロマトグラフィで精製して化合物（ｍ２１１）（２．７ｇ）を得た。
【００７７】
化合物（ｍ２１１）のＮＭＲデータを以下に示す。
１Ｈ−ＮＭＲ（３００．４ＭＨｚ、溶媒：ＣＤＣｌ３、基準：ＴＭＳ）δ（ｐｐｍ）：６．３１（１Ｈ），５．８８（１Ｈ），５．８４（１Ｈ），２．０１（３Ｈ）。
１９Ｆ−ＮＭＲ（２８２．７ＭＨｚ、溶媒：ＣＤＣｌ３、基準：ＣＦＣｌ３）δ（ｐｐｍ）：−１０４．６（１Ｆ），−１２０．５（１Ｆ），−１２２．４（１Ｆ），−１２４．２（１Ｆ），−１２４．６（１Ｆ），−１２６．５（１Ｆ），−１３２．７〜−１３２．８（２Ｆ），−２１４．８（１Ｆ），−２２３．２（１Ｆ）。
【００７８】
［例２］フッ素系表面改質剤の製造例
［例２−１］フッ素系表面改質剤（１）の製造例
化合物（ｍ１１１）をラジカル単重合させて得たＭｗ７２００の含フッ素重合体（ｐＦ１）を、１，３−ビス（トリフルオロメチル）ベンゼンに溶解させた溶液を調製した。該溶液をフィルター（ポリテトラフルオロエチレン製、孔径０．２μｍ。以下同様。）に通し濾過して、１，３−ビス（トリフルオロメチル）ベンゼンの総質量に対して含フッ素重合体（ｐＦ１）を４質量％含むフッ素系表面改質剤（１）を製造した。
【００７９】
［例２−２］フッ素系表面改質剤（２）の製造例
化合物（ｍ２１１）をラジカル単重合させて得たＭｗ７４００の含フッ素重合体（ｐＦ２）を、１，３−ビス（トリフルオロメチル）ベンゼンに溶解させた溶液を調製した。該溶液をフィルターに通し濾過して、１，３−ビス（トリフルオロメチル）ベンゼンの総質量に対して含フッ素重合体（ｐＦ２）を４質量％含むフッ素系表面改質剤（２）を製造した。
【００８０】
［例２−３］フッ素系表面改質剤（３）の製造例
化合物（ｍ４１１）をラジカル単重合させて得たＭｗ８０００の含フッ素重合体（ｐＦ３）を、１，３−ビス（トリフルオロメチル）ベンゼンに溶解させた溶液を調製した。該溶液をフィルターに通し濾過して、１，３−ビス（トリフルオロメチル）ベンゼンの総質量に対して含フッ素重合体（ｐＦ３）を４質量％含むフッ素系表面改質剤（３）を製造した。
【００８１】
［例２−４］フッ素系表面改質剤（４）の製造例
化合物（ｍ１２１）と化合物（ｏｔ１）とをラジカル共重合させて、全繰り返し単位に対して化合物（ｍ１２１）の繰り返し単位を８８モル％含み化合物（ｏｔ１）の繰り返し単位を１２モル％含む重合体であってＭｗ９６００の含フッ素重合体（ｐＦ４）を製造した。含フッ素重合体（ｐＦ４）を１，３−ビス（トリフルオロメチル）ベンゼンに溶解させて得た溶液をフィルターに通し濾過して、１，３−ビス（トリフルオロメチル）ベンゼンの総質量に対して含フッ素重合体（ｐＦ４）を６質量％含むフッ素系表面改質剤（４）を製造した。
【００８２】
［例２−５］フッ素系表面改質剤（５）の製造例
化合物（ｍ１１１）と化合物（ｏｔ２）と化合物（ｏｔ３）とをラジカル共重合させて、全繰り返し単位に対して化合物（ｍ１１１）の繰り返し単位を５モル％含み化合物（ｏｔ２）の繰り返し単位を４１モル％含み化合物（ｏｔ３）の繰り返し単位を５４モル％含む重合体であって、Ｍｗ１００００の含フッ素重合体（ｐＦ５）を製造した。含フッ素重合体（ｐＦ５）をＰＧＭＥＡに溶解させて得た溶液をフィルターに通し濾過して、ＰＧＭＥＡの総質量に対して含フッ素重合体（ｐＦ５）を１０質量％含むフッ素系表面改質剤（５）を製造した。
【００８３】
［例２−６］フッ素系表面改質剤（６）の製造例
化合物（ｍ２１１）と化合物（ｏｔ１）と化合物（ｏｔ２）と化合物（ｏｔ３）とをラジカル共重合させて、全繰り返し単位に対して化合物（ｍ２１１）の繰り返し単位を１１モル％含み化合物（ｏｔ１）の繰り返し単位を８モル％含み化合物（ｏｔ２）の繰り返し単位を４２モル％含み化合物（ｏｔ３）の繰り返し単位を３９モル％含む重合体であって、Ｍｗ７８００の含フッ素重合体（ｐＦ６）を製造した。含フッ素重合体（ｐＦ６）をＰＧＭＥＡに溶解させて得た溶液をフィルターに通し濾過して、ＰＧＭＥＡの総質量に対して含フッ素重合体（ｐＦ６）を１０質量％含むフッ素系表面改質剤（６）を製造した。
【００８４】
［例２−７（比較例）］フッ素系表面改質剤（Ｘ）の製造例
ＣＨ２＝Ｃ（ＣＨ３）ＣＯＯ（ＣＨ２）２（ＣＦ２）６Ｆをラジカル単重合させて得たＭｗ２４０００の含フッ素重合体（Ｘ）を、１，３−ビス（トリフルオロメチル）ベンゼンに溶解させて溶液を調製した。該溶液をフィルターに通し濾過をして、１，３−ビス（トリフルオロメチル）ベンゼンの総質量に対して含フッ素重合体（Ｘ）を４質量％含むフッ素系表面改質剤（Ｘ）を製造した。
【００８５】
［例４］フッ素系表面改質剤の使用・評価例
シリコン基板の表面にフッ素系表面改質剤（１）をスピンコーティング法にて塗布した後に、シリコン基板を１３０℃にて１分間加熱し１，３−ビス（トリフルオロメチル）ベンゼンを留去して、シリコン基板の表面に含フッ素化合物（ｐＦ１）の膜を形成してフッ素系表面改質剤（１）によって表面がコーティングされたシリコン基板を製造した。前記シリコン基板の表面に形成された膜の接触角、転落角および後退角を表１に示す。
また、フッ素系表面改質剤（１）のかわりにフッ素系表面改質剤（２）〜（６）を用いた場合の接触角、転落角および後退角も、表１にまとめて示す。また、フッ素系表面改質剤（Ｘ）を用いた場合の接触角、転落角および後退角を、比較例として表１に示す。
【００８６】
【表１】
2008201909.tif 000019
【００８７】
以上の結果から明らかであるように、本発明のフッ素系表面改質剤を用いた場合には、基板の表面に高い動的撥水性を付与できることが分かる。
【産業上の利用可能性】
【００８８】
本発明によれば、好適には、所望の被処理物の表面に撥水性（特に動的撥水性。）を付与するために用いられるフッ素系表面改質剤が提供される。